ГЛАЗУРЬ
GLAZE

Изобретение относится к технологии силикатов, в частности к составам глазурей, которые могут быть использованы, для нанесения на керамические изделия хозяйственно-бытового назначения.
2
2
3
2
3
2
2
2
3
2
Известна глазурь, содержащая, мас. %: SiO 38,3-40,4; AlO 17,4-19,0; FeO 13,9-16,2; CaO 3,1-3,8; MgO 1,4-3,3; KO 2,6-3,1; NaO 0,6-0,7; BO 16,8-18,0; MnO 1,1-1,3 [1].
Задачей изобретения является повышение термической стойкости глазури.
2
2
3
2
2
2
3
2
2
3
2
2
3
2
2
2
3
2
2
3
Технический результат достигается тем, что глазурь, включающая SiO, AlO, CaO, KO, NaO, BO, дополнительно содержит ZrO и CrO, при следующем соотношении компонентов, мас. %: SiO 50,0-60,0; AlO 16,5-21,0; CaO 1,0-2,0; KO 1,0-3,0; NaO 1,0-2,0; BO 12,0-15,0; ZrO 4,0-6,0; CrO 1,5-3,0.
В таблице приведены составы глазури.
Варку фритты глазури осуществляют при температуре 1450-1470°C. Фритту гранулируют в воду и размалывают до прохождения через сетку №0056. Суспензию наносят на керамические обожженные изделия и при температуре 1130-1160°C закрепляют оплавлением.
Источник информации
1. SU 833636, C03C 8/02, 1981.